(57)【要約】【課題】  インクジェット方式に用いることができる接合用はんだ材料を提供することである。【解決手段】  インクジェット方式に用いることができる接合用はんだ材料を提供することである。はんだインクは、インクジェット方式に用いられる。はんだインクは、所望の径を有するはんだ粒子１３と、分散剤１５とを含む。分散剤１５は、はんだインクに含まれるはんだ粒子の凝集を防ぐために添加される。分散剤１５は、はんだ粒子１３に吸着し、はんだ粒子１３をはんだインク内に分散させる。以上のような成分を含むはんだインクは、インクジェット方式により、被印刷体に噴霧される。【選択図】  図４ 
2005161341.tif 000002
【特許請求の範囲】
【請求項１】
インクジェット方式に用いられるはんだインクであって、
所望の径を有するはんだ粒子と、
前記はんだ粒子に吸着し、当該はんだ粒子をはんだインク内に分散させる分散剤とを含む、はんだインク。
【請求項２】
前記はんだインクは、前記はんだ粒子の酸化被膜を除去する活性剤をさらに含む、請求項１に記載のはんだインク。
【請求項３】
前記はんだインクは、当該はんだインクの粘度を調整する粘度調整剤をさらに含む、請求項１および請求項２に記載のはんだインク。
【請求項４】
前記所望の径は２．０μｍ以下であることを特徴とする、請求項１に記載のはんだインク。
【請求項５】
前記所望の径は０．５μｍ以上であることを特徴とする、請求項４に記載のはんだインク。
【請求項６】
前記活性剤は、前記はんだ粒子の融点よりも１００℃以下の温度で融解し、さらには３０℃以下の温度で解離または分解する有機酸、有機アミン、有機アミン塩類の群から選ばれることを特徴とする、請求項２に記載のはんだインク。
【請求項７】
前記活性剤は、２エチルアミン塩酸塩であることを特徴とする、請求項６に記載のはんだインク。
【請求項８】
前記分散剤は、平均分子量３５０〜５５０であり、かつ少なくとも１種以上の共重合ポリマーからなることを特徴とする、請求項１に記載のはんだインク。
【請求項９】
前記分散剤は、イソブチレン、ノルマルブチレン、メタアクリル酸アルキル、アルキレングリコールの群から選ばれることを特徴とする、請求項８に記載のはんだインク。
【請求項１０】
前記粘度調整剤は、炭素数６〜１５であり、かつ沸点が８０〜３００℃である炭化水素系容剤であることを特徴とする、請求項３に記載のはんだインク。
【請求項１１】
前記粘度調整剤は、ノルマルパラフィン、イソパラフィン、ナフテンの群から選ばれることを特徴とする、請求項１０に記載のはんだインク。
【請求項１２】
前記はんだインクの粘度は０．０５Ｐａ・ｓ以下であることを特徴とする、請求項１に記載のはんだインク。
【発明の詳細な説明】
【技術分野】
【０００１】
本発明は、回路基板における配線パターンと電子部品とを接合するための接合材料に関し、より特定的にははんだ材料を含む接合材料に関する。
【背景技術】
【０００２】
従来、電子機器などに用いられる電子回路基板の製造プロセスにおいて、電子部品を基板に実装するために用いられる方法の１つにリフローはんだ付けがある。リフローはんだ付けは、電子部品における所定の箇所（例えば電極やリード、端子、ターミナル）と、基板に形成された配線パターンにおける所定の箇所（例えばランドやランドパターン）とを電気的および物理的に接合する方法である。リフローはんだ付けは、まず、基板に形成された配線パターンのランド上に、はんだを含む接合材料を供給することによって行われる。その後、電子部品をランド上に適切に配置し、基板を熱処理することによって、電子部品の電極と配線パターンとを接合する。
【０００３】
リフローはんだ付けに用いられる接合材料は、一般的にはクリームはんだである。クリームはんだを配線パターンの所定の箇所に供給する方法として、スクリーン印刷法が代表的である。スクリーン印刷法において用いられるクリームはんだは、例えば、スズおよび鉛を主成分とするはんだ粉末（直径約１０〜４０μｍ）と、ロジン、活性剤および溶剤から成るフラックスとを混合することによって作製される。
【０００４】
以下、スクリーン印刷法によるクリームはんだの印刷手順について説明する。まず、印刷するパターンに対応するメタルマスク（またはスクリーン版）が作製される。メタルマスク（厚み約８０〜１５０μｍ）には、所定の形状を有する開口部が設けられる。開口部は、基板上のランドに対応するようにメタルマスクの所定の箇所に設けられる。
【０００５】
次に、メタルマスクの開口部が基板上のランドに合致するように位置合わせを行い、メタルマスクを基板に接触させて配置する。そして、基板に乗せたメタルマスク上にクリームはんだを供給する。次に、スキージを基板面に対して平行移動させ、メタルマスク上のクリームはんだをならす（スキージングする）ことによって、クリームはんだは開口部を経て、すなわち「版抜け」して、基板上に（残留）印刷される。
【０００６】
その後、メタルマスクを基板から離して、メタルマスクとその上にあるクリームはんだとを基板から除去する。一般的に、クリームはんだが供給されるべきランドは、基板上に複数存在して所定のランドパターンを構成している。クリームはんだは、当該ランドパターンに対応した接合パターンとしてランドパターン上に供給される。
【０００７】
また、近年、携帯電話などの携帯用電子機器の小型化および高機能化に伴って、電子回路基板の更なる高集積化を図るべく、基板に実装される電子部品の小型化や、電子部品における電極間の狭ピッチ化が進められている。これにより、電子部品が実装される基板上のランドサイズも微小化されるため、スクリーン印刷法によるクリームはんだの印刷パターンも、さらに微細化される必要がある。
【特許文献１】特開２００１−０３５２５５号公報
【特許文献２】特開２００２−２９９８３３号公報
【発明の開示】
【発明が解決しようとする課題】
【０００８】
しかしながら、メタルマスクを用いる従来のスクリーン印刷法によって、微小なランドの上にクリームはんだを供給すると、クリームはんだが版抜けせずにメタルマスクの開口部に残留してしまう場合がある。この場合、ランド上にクリームはんだが正しく印刷されない。この問題を解決する方法として、例えば、メタルマスクの厚みを薄くする方法が考えられる。しかしながら、メタルマスクを薄くすることによって、印刷されるはんだ量が少なくなるため、リフロー後のはんだ付け強度が確保できないという新たな問題が生じ得る。従って、スクリーン印刷法では、印刷するパターンの微細化に伴って、印刷の信頼性が低下するという問題がある。
【０００９】
また、近年、同一品種を大量に生産する従来の生産方式から、多数の品種を少量ずつ生産する多品種少量生産へと移り変わる傾向にある。スクリーン印刷法では、基板に形成すべき接合パターンを切り替える毎に、メタルマスクの交換や洗浄などの作業を行わなければならない。このため、スクリーン印刷法を用いて多品種少量生産する場合、生産効率が低下してしまう。
【００１０】
さらに、スクリーン印刷法で用いられるクリームはんだについても課題が存在する。通常、クリームはんだには、印刷性を向上させる目的でチキソ剤が添加される。このチキソ剤の物性は、応力に対して変化しやすいため、クリームはんだの流動特性が変化しやすくなる。従って、印刷時におけるクリームはんだの取扱いが難しく、基板への印刷状態の制御が困難であり、高い再現性が得られないという問題がある。
【００１１】
基板上に微細な配線パターンを形成する方法として、特開２００１−０３５２５５号公報（特許文献１）に提案されているものがある。同方法においては、粒子径０．０１μｍ以下の微細な金属粒子を含む超微粒子独立分散液を用いて基板上に形成した薄膜を、エッチング法によりパターニングする。超微粒子独立分散液に含まれる金属粒子は微細であり、また、超微粒子独立分散液の粘度は室温で０．０５Ｐａ・ｓ以下と低いため、配線パターンの微細な溝部分であっても金属粒子が入り込み、配線パターンを形成することができる。
【００１２】
しかしながら、同方法による配線パターンの形成法は、基板をスピンコータ上に設置し、当該スピンコータを回転させ、その上方から超微粒子独立分散液を滴下するため、基板全面に超微粒子独立分散液の薄膜が形成される。従って、所望の配線パターンを得るためには、薄膜のエッチングを行わなければならないため、処理工程が増加するという問題がある。
【００１３】
ここで、微細なパターンを形成することができる方法として、インクジェット方式がある。インクジェット方式は、例えばインクジェットプリンタに用いられる技術であって、一般的には、液状のインクを被印刷体に吹き付けることによって印刷を行う方法である。
【００１４】
インクジェット方式として、特開２００２−２９９８３３号公報（特許文献２）に提案されているものがある。同方法においては、粒径１〜１００ｎｍの微細な金属粒子と有機溶媒とを混合したナノペーストをインクジェット方式によって基板に吹き付け、配線パターンを形成する。ナノペーストは、平均粒径１〜１００ｎｍの金や銀、銅などの金属微粒子の表面を、金属元素と配位可能な分散剤（アミン、アルコール、チオールなど）で被覆することによって、有機溶媒中に安定に分散させている。
【００１５】
しかしながら、前述の金や銀からなる液体インクは配線パターンを形成するために開発されたものであって、配線パターンと電子部品とを接合することができない。インクジェット方式に適用することができ、かつ配線パターンと電子部品とを接合することができるはんだ材料を用いたインクは現時点では存在しない。また、従来のスクリーン印刷法において、接合材料として用いられて来たクリームはんだは、粒子径が最小でも１０μｍと大きく、また常温（代表的には２５℃）で２００Ｐａ・ｓ程度の高粘度である。従って、クリームはんだを液体インクとしてインクジェット方式に適用した場合、ノズルが目詰まりしてしまう。
【００１６】
それゆえに、本発明の目的は、インクジェット方式に用いることができる接合用はんだ材料を提供することである。
【課題を解決するための手段】
【００１７】
本発明は、インクジェット方式に用いられるはんだインクであって、
所望の径を有するはんだ粒子と、
はんだ粒子に吸着し、はんだ粒子をはんだインク内に分散させる分散剤とを含む。
【発明の効果】
【００１８】
本発明によれば、インクジェット方式によってはんだ粒子を含むはんだインクを被印刷体に噴霧することによって、はんだ粒子を印刷することができる。また、分散剤を添加しているため、はんだインク内ではんだ粒子を凝集せずに均一に分散させることができる。従って、はんだインクを用いて、微細なパターンを精度よく印刷することができる。
【発明を実施するための最良の形態】
【００１９】
まず、本発明の実施形態に係るはんだインクについて具体的に説明する前に、本発明の基本概念について説明する。従来の技術に係るスクリーン印刷法では、印刷するパターンの微細化に対応できないという問題点がある。本発明者らは、基板上に形成された配線パターンと電子部品とを電気的および物理的に接合する接合材料を印刷するために、インクジェット方式の原理を利用することについて検討した。
【００２０】
一般的に、インクジェット方式に用いられるインクには、着色剤（例えば顔料や染料）や金や銀などの金属粒子が含まれる。例えば、着色剤を含むインクは、紙に文字や画像を印刷するために用いられ、金属粒子を含むインクは、基板上に配線パターンを印刷するために用いられる。配線パターンと電子部品とを接合するためには、インクには接合材料であるはんだ材料から生成された粒子（以下、はんだ粒子）が含まれている必要がある。
【００２１】
しかしながら、従来のスクリーン印刷法において、接合材料として用いられていたクリームはんだは高粘度であり、また、はんだ粒子の粒子径が大きいため、ノズルから液体のインクを吐出するインクジェット方式に適用することができない。また、金属粒子を含むインクは、回路形成材料として開発されたものであって、配線パターンと電子部品とを接合することができない。従って、インクジェット方式によって印刷することができ、かつ、配線パターンと部品とを接合することができるインクを開発する必要がある。
【００２２】
はんだ粒子を含むインク（以下、はんだインク）をインクジェット方式で印刷するためには、はんだインクの粘度をインクジェット方式に適した粘度とすることが必要である。さらに、はんだ粒子を配線上に確実に供給するために、はんだ粒子は、はんだインク中で凝集することなく、一様に分散していることが望ましい。
【００２３】
粒子と液体とを混合した場合、一般的に、粒子の沈降速度は粒子（分散質）の粒径および分散媒に対する粒子の比重（または密度）に依存することが知られている。このことから、本発明者らは、はんだ粒子の粒径を分散媒に分散可能な程度に十分小さくすること、および、はんだ粒子の比重を分散媒の比重に対して減少させることの少なくとも一方を実現することによって、はんだ粒子の分散性を向上させることができると考えた。
【００２４】
次に、本発明者らは、はんだインクに適したはんだ粒子の粒子径について検討した。単体の金属を粉末にする方法としては、例えばガス中蒸発法がある。ガス中蒸発法は、希ガス（Ａｒ、Ｈｅなど）中で金属を蒸発させ、蒸発した金属をガスで急激に冷やすことにより凝集させて微粒子を形成する方法である。しかしながら、はんだ材料は複数の金属からなる合金であるため、ガス中蒸発法によって微細なはんだ粒子を作製することができない。
【００２５】
はんだ粒子は、一般的に、遠心噴霧法によって製造される。遠心噴霧法は、溶融状態のはんだ材料を高速に回転するディスクから遠心力によってはじき飛ばすことによって、はんだ粒子を製造する方法である。また、はんだ粒子は、ガスアトマイズ法（ガス噴霧法）によって製造することもできる。ガスアトマイズ法は、溶融状態のはんだ材料を噴霧し、噴霧した溶滴をそのまま凝固させることによってはんだ粒子を製造する方法である。これらの方法によって粒子径１０μｍ未満であるようなはんだ粒子を効率的に得ることは困難であることから、一般的に市販されているクリームはんだ用のはんだ粒子の平均粒径は、最小でも約１０μｍである。
【００２６】
前述の方法によって粒子径が１０μｍよりも小さい微細なはんだ粒子を製造することは可能である。しかしながら、微細なはんだ粒子の製造には歩留まりが低い、表面積が大きくなるため酸化しやすいなどの欠点がある。従って、微細なはんだ粒子のニーズがないため、市販のはんだ粉末は、分級によって粒径に上限と下限とが設けられ、この範囲外の粒子はカットされる。このため、金属粒子の代わりにはんだ粒子を用いて微細な粒子を作製する場合、金属粒子を用いる場合に比べて、利用できるはんだ粒子の粒径が限られている。
【００２７】
本発明者らは、種々のサイズのはんだ粒子を用いてテストした結果、はんだインクの製造、印刷精度（または画質）、および接合部の製造精度の観点から、好ましいはんだ粒子の粒子径を見出した。
【００２８】
さらに、本発明者らは、はんだ粒子を微粒子化し、はんだインク中のはんだ粒子を分散させる分散剤の選択、検討、評価を行うことによって、新規なはんだインクを作製した。しかし、得られたはんだインクを用いて、インクジェット方式による印刷は可能であるが、印刷されたはんだインクは、配線パターンと電子部品とを接合するという点において必ずしも十分ではないことが判明した。これは、はんだインクに含まれるはんだ粒子の微粒子化に伴い、はんだ粒子の表面積に対する酸化被膜の割合が増大することによって、表面酸化が急激に進むことに一因があると考えられる。
【００２９】
そこで、本発明者らは更なる検討の結果、上記のような問題を解決し、インクジェット方式の原理を利用して、例えば基板等の被印刷体に所望のパターンで正確に印刷することができる新規な接合材料を実現するに至った。
【００３０】
以下、本発明に係るはんだインクについて説明する。はんだインクは、はんだ粒子と、活性剤と、分散剤と、粘度調整剤とを含み、インクジェット方式によって基板上に吹き付けるために用いられる。以下、はんだインクに含まれる成分について詳細に説明する。
【００３１】
はんだ粒子は、例えばＳｎを含有するはんだ合金から生成され、典型的にはガスアトマイズ法によって作製される。はんだ粒子はリフロー時の加熱によって溶融させるため、融点が３５０℃以下であるものが好ましい。はんだ粒子の融点は、１８０〜２５０℃であるものが特に好ましい。なお、本明細書において「融点」とは、材料が少なくとも部分的に溶融し始める温度をいう。
【００３２】
はんだ材料は、鉛を含んでいても、鉛を含んでいなくてもよい。鉛を含有するはんだ材料は、例えばＳｎ−Ｐｂ系材料である。しかしながら、環境への影響を考慮した場合においては、鉛を含まない鉛フリーはんだ材料が好ましい。鉛フリーはんだ材料は、例えばＳｎ−Ａｇ系材料やＳｎ−Ａｇ−Ｃｕ系材料、Ｓｎ−Ｂｉ系材料、Ｓｎ−Ｃｕ系材料、Ｓｎ−Ａｇ−Ｎｉ系材料、Ｓｎ−Ａｇ−Ｂｉ系材料、Ｓｎ−Ａｇ−Ｂｉ−Ｉｎ系材料、Ｓｎ−Ａｇ−Ｂｉ−Ｃｕ系材料、Ｓｎ−Ｚｎ系材料、Ｓｎ−Ｚｎ−Ｂｉ系材料である。なお、本明細書において、「〜系材料」とは、その材料系についての共晶組成およびその近傍の組成を有し、該共晶組成から大幅にずれない程度に微量の他の成分を含み得る材料をいう。
【００３３】
図１に示すＳＥＭ写真を参照して、はんだ粒子の粒子径について説明する。はんだ粒子の平均粒子径は０．５〜２．０μｍであって、特に０．５μｍが好ましい。はんだ粒子の平均粒子径が０．５μｍよりも小さい場合、粉末自体が極めて活性となるために、吐出あるいは印刷の過程で粒子同士が固結し、はんだインクの流動が阻害される場合がある。一方、はんだ粉末の平均粒子径が２．０μｍよりも大きい場合、はんだ粉末が沈降、分離してしまうため、微細なパターンへの安定した供給が困難となる。
【００３４】
なお、本明細書において、粒子とは、例えば球形、回転楕円体形状および不定形などの任意の形状を有し得る粒状物をいう。また、粒径とは、粒子が球形を有するとの仮定に基づいて得られる粒子の寸法を言い、粒子から成る粒状材料の平均粒径により代表され得る。粒子の集合物である粒状材料の粒径分布は、レーザ回折・散乱法により求めることができ、例えばＭｉｃｒｏｔｒａｃ  ＦＲＡ（日機装株式会社製）を用いて求めることができる。粒子の平均粒径は、そのようにして得られる粒状材料の粒径分布から求められる体積平均の粒径である。
【００３５】
以下、はんだ粒子の製造方法について説明する。まず、ガスアトマイズ法によってはんだ粉末を作製する。次に、気流分級装置（遠心力型風力分級機）を用いて、不活性ガス雰囲気中で回収したはんだ粉末を所望の粒子径に分級する。これにより、粒子径０．５〜２．０μｍの低酸素なはんだ粒子が生成される。
【００３６】
図２および図３を参照して、分級されたはんだ粒子の粒径分布の一例について説明する。図２は、分級されたはんだ粒子の粒度分布を測定した値であであり、図３は、図２の値をグラフ化したものである。粒度測定器として、Ｍｉｃｒｏｔｒａｃ  ＨＲＡ（日機装株式会社）を用いて、はんだ粒子の粒度分布を測定した。また、酸素分析器としてＥＭＧＡ−５２３（堀場製作所）を用いて、はんだ粉末に含まれる酸素の定量分析を行った。はんだ粉末に含まれる酸素量は、２０００ｐｐｍであった。
【００３７】
図３に示す模式図を参照して、はんだインク中に存在する、はんだ粒子および分散剤について説明する。はんだインク１１に存在するはんだ粒子１３は、分散剤１３によって被覆されている。分散剤１５は、典型的には共重合ポリマーであって、はんだ粒子１３がはんだインク中で凝集することなく分散させるために添加される。はんだインクにおいて、極性基を有する共重合ポリマーの分子が、非溶解物質（ここでははんだ粒子１３）に吸着してミセルを形成することによって、はんだ粒子１３を溶剤に分散させたり、はんだ粒子１３が沈積したりするのを防止する。ここで、ミセルとは、数個あるいは百数十個の分子やイオンが、お互いに引き合って寄り集まり、小さなボール状となっているものをいう。
【００３８】
共重合ポリマーの平均分子量は、３５０〜４５０の範囲に限定される。分子量が３５０未満の場合、はんだインクにおけるはんだ粉末の均一分散が維持されずに沈降、分離してしまう。一方、共重合ポリマーの分子量が５５０以上の場合、はんだインクが高粘度になるため、ノズルからの吐出や、印刷が困難となる。具体的には、共重合ポリマーは、例えばイソブチレンやノルマルブチレン、メタアクリル酸アルキル、アルキレングリコールであって、これらののいずれか１種あるいは２種以上からなる。
【００３９】
次に、活性剤について説明する。はんだ粒子１３が空気に触れると、はんだ粒子１３の表面には酸化被膜が形成される。はんだ粒子１３の表面に形成される酸化被膜は、リフロー加熱時のはんだの濡れ性を阻害する要因となる。また、クリームはんだに用いられるはんだ粒子１３の粒子径（最小でも１０μｍ）に比べ、はんだインクに用いられるはんだ粒子１３の粒子径は０．５〜２．０μｍと小さい。はんだ粒子１３の粒径が小さくなると、粒子体積に対する表面積の割合が増大する。従って、はんだ粒子１３の粒子径が小さい場合には、酸化被膜量は粒子径が大きい場合に比べて相対的に増加することとなる。そこで、リフロー加熱時にはこの酸化被膜を還元させるために、活性剤を予め付与しておく必要がある。
【００４０】
活性剤は、例えば２エチルアミン塩酸塩であって、リフロー加熱時におけるはんだの濡れ性を確保するために添加される。活性剤は、２エチルアミン塩酸塩に限られず、有機酸、有機アミンあるいは有機アミン塩類のいずれか１種あるいは２種以上からなるものであってもよい。また、活性剤は、はんだインクに含まれるはんだ材料の融点よりも１００℃以下の温度で融解し、さらに、はんだ材料の融点よりも３０℃以下の温度で解離または分解するものが好ましい。
【００４１】
なお、例えば、はんだインクに含まれるはんだ粒子１３が無酸化状態である場合、または、還元雰囲気中やプラズマ雰囲気中でリフローはんだ付けを行う場合においては、活性剤ははんだインクに添加されなくてもよい。この場合においては、はんだ粒子１３の表面に酸化被膜が形成されないため、活性剤を添加せずに、リフローはんだ付け時に必要な濡れ性を確保することができるからである。さらに、活性剤は、少なくとも分散剤に均一に溶解するものであって、インク中で分離／沈殿することによってはんだ粒子の均一分散に悪影響を及ぼすものでなければ、従来のはんだ付けに用いられている活性剤を適用することもできる。
【００４２】
次に、粘度調整剤について説明する。粘度調整剤は、典型的には炭化水素系溶剤であって、粘度を調整するためにはんだインクに配合される。はんだインクの粘度は、０．０５Ｐａ・ｓ以下であることが好ましい。
【００４３】
炭化水素系溶剤は、例えば、ノルマルパラフィン、イソパラフィン、ナフテンのいずれか１種あるいは２種以上からなる。炭化水素系溶剤は、沸点範囲が８０〜３００℃、炭素数が６〜１５の範囲から選択された１種もしくは２種以上からなるものであっても構わない。炭化水素系溶剤は、リフロー加熱時のはんだの濡れ性の妨げとならないものが好ましい。なお、はんだインクの粘度を調整する必要がない場合、炭化水素系溶剤は添加されなくてもよい。
【００４４】
次に、はんだインクに含まれる組成物（はんだ粒子１３、活性剤、分散剤１５および粘度調整剤）の配合比について説明する。はんだインクにおいて、１００重量部のはんだ粒子１３に対して、共重合ポリマーを約１００〜５００重量部、粘度調整剤を約０〜２０重量部、活性剤を約０〜２０重量部配合する。好ましくは、１００重量部のはんだ粒子１３に対して、共重合ポリマーを約１００〜２００重量部、粘度調整剤を約５〜１０重量部、活性剤を約２〜５重量部配合する。
【００４５】
はんだ粒子１３に対する共重合ポリマーの割合が１００重量部より小さい場合、十分な分散効果が得られずに、はんだ粒子１３が沈殿してしまう。一方、はんだ粒子１３に対する共重合ポリマーの割合が５００重量部より大きい場合、はんだインクの粘度が上昇してしまうため、好ましくない。
【００４６】
また、はんだ粒子１３に対する粘度調整剤の割合が小さい場合、粘度を下げることができないため、好ましくない。一方、はんだ粒子１３に対する粘度調整剤の割合が２０重量部より大きい場合、はんだインク中におけはんだ粒子の分散効果が低下してしまう。
【００４７】
また、はんだ粒子１３に対する活性剤の割合が小さい場合、はんだ粒子１３の表面に形成された酸化膜を除去することができず、リフローはんだ付け時に、はんだが濡れ広がらなくなるため好ましくない。一方、はんだ粒子１３に対する活性剤の割合が２０重量部より大きい場合、はんだ付け後に吸湿や酸化により腐食し、絶縁破壊を起こす要因となってしまう。
【００４８】
以上のような組成比で生成されたはんだインクを用いれば、インクジェット方式の原理によってはんだ粒子１３を均一に分散させつつ被印刷体へ印刷することができる。印刷は、例えば、インクジェット方式を利用した印刷機構を備える装置、例えばインクジェット方式の分野において一般的に使用されるプリンタや、また、プリンタと同様の原理を利用した装置等を用いて行うことができる。
【００４９】
また、はんだインクは、比較的低融点のはんだ粒子１３を含むため、被印刷体（例えば基板）に形成された配線パターンと電子部品とを接合するための接合材料として用いることができる。具体的には、まず、基板に所定のパターンではんだインクを印刷する。そして、電子部品をはんだインク（接合材料）を印刷したパターンと接触するようにして配置し、はんだインクに含まれるはんだ粒子１３の融点以上の温度に基板を加熱してはんだ材料を溶融させる。その後、基体を放冷または冷却し、溶融させたはんだを凝固させると、凝固したはんだ材料によって電子部品が配線パターン上に、電気的および物理的に接合される。
【００５０】
従って、被印刷体として配線基板を用いる場合、本発明のはんだインクを用いて電子部品が配線基板に接合された電子回路基板もまた本発明により提供される。
【実施例】
【００５１】
以下に、実施例を示し、本発明をより具体的に説明する。なお、本実施例は、本発明の最良の実施形態の一例であり、本発明はこの実施例によって限定されるものではない。
【００５２】
はんだ材料として、純度９９．９％のＳｎとＡｇの地金を用いてＳｎ−Ａｇ2元共晶合金（融点２２１℃）を作製した。当該はんだ材料を、溶融温度３５０℃、ガス圧力３００ｋＰａ、噴霧室内Ｏ2濃度１０ｐｐｍにコントロールしたガス噴霧装置にて溶融噴霧し、粒子径１０μｍ以下のはんだ粉末を得た。そして、気流分級装置を用いて、回収したはんだ粉末を分級した。分級は、平均酸素濃度２００ｐｐｍの不活性雰囲気中で行った。その結果、平均粒子径１．０〜２．０μｍのはんだ粒子を得た。
【００５３】
気流分級装置によって分級された平均粒子径１．０〜２．０μｍのはんだ粒子を１００重量部として、イソブチレンとノルマルブチレンとよりなる分子量３００〜４５０の共重合ポリマーを２００重量部、炭素数８〜１０で沸点が１５０℃のイソパラフィンからなる炭化水素系溶剤を５重量部、さらには融点９２℃の２エチルアミン塩酸塩を２重量部秤量、混合し、これを超音波式ホモジナイザー装置に掛けてはんだ微粒子を分散させ、はんだインクを調整した。調整したはんだインクの粘度は０．０１Ｐａ・ｓであった。
【００５４】
以上のように調整したはんだインクを用い、インクジェット方式の原理によって０６０３タイプの基板上のチップパターン位置に膜厚１０μｍのはんだインクを印刷した。はんだインクの印刷後、当該チップ部品を基板上にマウントし、これを窒素雰囲気式リフローはんだ付け装置にて２４５℃のリフロー温度ではんだ付けを行った。
【００５５】
はんだ付け後、マイクロスコープを用いてチップ部品におけるはんだ付け部の外観観察を行った。また、Ｘ線透過装置を用いてはんだボールや、ボイド等の発生数を測定することにより、濡れ性の評価を行った。その結果、印刷後のはんだインクにおいて、はんだボールやボイドの発生数はゼロであり、配線パターンの所定の箇所上にチップ部品が正確にはんだ接合されていた。
【産業上の利用可能性】
【００５６】
本発明にかかるはんだインクは、インクジェット方式に用いることができる接合用はんだ材料等として有用である。
【図面の簡単な説明】
【００５７】
【図１】本発明の一実施形態におけるはんだインクに含まれるはんだ粒子を撮影したＳＥＭ写真
【図２】はんだ粒子の粒度分布測定値
【図３】図２の粒度分布測定値に基づくグラフ
【図４】はんだ粒子および分散剤の概略断面図
【符号の説明】
【００５８】
１３  はんだ粒子
１５  分散剤
【図２】
2005161341.tif 000003
【図３】
2005161341.tif 000004
【図４】
2005161341.tif 000005
【図１】
2005161341.tif 000006